СПОСОБ ПОЛУЧЕНИЯ ЗАЩИТНОГО ПОКРЫТИЯ НА ИЗДЕЛИЯХ ИЗ НИЗКОЛЕГИРОВАННЫХ И УГЛЕРОДИСТЫХ СТАЛЕЙ (ВАРИАНТЫ)
METHOD OF RECEIVING OF PROTECTIVE COATING ON PRODUCTS MADE OF LOW-ALOY AND CARBON STEEL (VERSIONS)

2
Изобретение относится к машиностроению и, в частности, к аппаратам, машинам и механизмам, нуждающимся в защите от коррозии поверхностей узлов и деталей, длительно эксплуатируемых в высокотемпературном до 500°С потоке продуктов сгорания природного газа, представляющем собой главным образом воду и углекислый газ (СО), например элементов газовой турбины.
Известен способ нанесения лакокрасочных покрытий на детали различного назначения, которые образуются в результате пленкообразования (высыхания) лакокрасочных материалов, нанесенных на поверхность изделия ручным или автоматическим краскораспылителем для защиты материала изделия от коррозии (Любимов Б.В., «Специальные защитные покрытия в машиностроении», 20-е издание М. - Л., 1995 г.) - аналог.
Известный способ трудоемок, нетехнологичен, не обеспечивает необходимых свойств покрытия: адгезии, влагопроницаемости и атмосферостойкости.
Известен способ получения защитного покрытия, заключающийся в последовательном нанесении на поверхность изделия, по меньшей мере, одного слоя композиционного материала, полученного добавлением к связующему жидкому стеклу с модулем 3-5 наполнителя - отходов металлургического производства, и сушке (патент РФ №2043375 С1, МПК6: C09D 1/02, дата публикации от 1995.09.10.) - прототип.
Недостатком известного решения является невозможность обеспечения высокой долговечности покрытий, нанесенных заявляемым способами, при работе в условиях циклического высокотемпературного нагружения.
2
Техническим результатом, на достижение которого направлено заявляемое изобретение, является разработка способа получения покрытия, работоспособного при температуре до 500°С с обеспечением высокой адгезионной и коррозионной стойкости при работе машин и механизмов, нуждающихся в защите от коррозии поверхностей узлов и деталей, длительно эксплуатируемых в потоке продуктов сгорания природного газа, представляющих собой главным образом воду и/или углекислый газ (СО).
3
3
Указанный технический результат достигается тем, что в способе нанесения защитного покрытия на изделия из низколегированных и углеродистых сталей на поверхность изделия наносят, по меньшей мере, один слой композиционного материала, полученного смешиванием связующего натриевого или калиевого жидкого стекла с плотностью 1,42-1,44 г/см и модулем 2,85-3,05 с водой до получения раствора с плотностью 1,12-1,18 г/см, введением сухого наполнителя алюминиевого порошка в соотношении к количеству раствора - 1,2-2,1, и далее осуществляют сушку слоя.
В заявляемом способе сушку каждого слоя могут осуществлять за два этапа, причем на первом этапе - при температуре окружающей среды, а на втором - при температуре 95-105°С при скорости нагревания не более 1°С/мин с последующим охлаждением после второго этапа.
В заявляемом способе сушку могут осуществлять за один этап при температуре 95-105°С при скорости нагревания не более 1°С/мин с последующим охлаждением.
В заявляемом способе сушку на первом этапе могут осуществлять в течение не менее 11 часов.
В заявляемом способе сушку на втором этапе могут осуществлять в течение, по меньшей мере, 2 часов.
2
2
В заявляемом способе могут использовать алюминиевый порошок шаровидной формы с удельной поверхностью 0,50-0,65 м/г и/или с удельной поверхностью 0,34-0,38 м/г.
Известен способ нанесения лакокрасочного покрытия на детали различного назначения, которые образуются в результате пленкообразования (высыхания) лакокрасочных материалов, нанесенных на поверхность изделия ручным или автоматическим краскораспылителем для защиты материала изделия от коррозии (Любимов Б.В., «Специальные защитные покрытия в машиностроении», 20-е издание М. - Л., 1995 г.) - аналог.
Известный способ трудоемок, не технологичен, не обеспечивает необходимых свойств покрытия: адгезии, влагопроницаемости и атмосферостойкости.
3
Известен способ получения защитного покрытия заключающийся в последовательном нанесении на подложку слоя на основе жидкого калиевого стекла с плотностью 1,15-1,2 г/см, сушки на воздухе и нанесение 2-х слоев силикатной краски, включающей калиевое стекло, мел, молотую слюду, аэросил и воду при этом сушку каждого слоя осуществляют при 60-100°С в течение 10-15 мин с последующей термообработкой при 180-200°С в течение 10-20 минут (патент РФ №2066336, МПК6: C09D 1/02, дата публикации от 1996.09.10.) - прототип.
Недостатком известного решения является невозможность обеспечения высокой долговечности и коррозионной стойкости покрытий, нанесенных заявляемым способами при работе в условиях циклического высокотемпературного нагружения.
2
Техническим результатом, на достижение которого направлено заявляемое изобретение, является разработка способа получения покрытия работоспособного при температуре до 500°С с обеспечением высокой адгезионной и коррозионной стойкости при работе машин и механизмов, нуждающихся в защите от коррозии поверхностей узлов и деталей, длительно эксплуатируемых в потоке продуктов представляющих собой главным образом воду и/или углекислый газ (СО).
3
3
3
Указанный технический результат достигается тем, что в способе получения защитного покрытия на изделиях из низколегированных и углеродистых сталей на поверхность изделия наносят, по меньшей мере, один слой композиционного материала, полученного смешиванием связующего калиевого или натриевого жидкого стекла с плотностью 1,42-1,44 г/см и модулем - 2,85-3,05 с водой до получения раствора с плотностью 1,12 - 1,18 г/см, добавлением алюминиевого порошка в соотношении к количеству раствора - 1,2-2,1, осуществляют сушку слоя, далее наносят слой из водного раствора натриевого или калиевого стекла с плотностью 1,12-1,15 г/см и осуществляют окончательную сушку.
В способе сушку могут осуществлять за два этапа, первый из которых - при температуре окружающей среды, а второй - при температуре 95-105°С со скоростью нагрева до нее не более 1°С/мин, в течение не менее 2 часов с последующим охлаждением.
В заявляемом способе сушку могут осуществлять за один этап при температуре 95-105°С при скорости нагревания не более 1°С/мин с последующим охлаждением.
В способе окончательную сушку могут осуществлять за один этап при температуре 110-130°С со скоростью нагрева до нее не более 1°С/мин, в течение не менее 2 часов с последующим охлаждением.
В заявляемом способе окончательную сушку могут осуществлять за два этапа: первый - при температуре окружающей среды не менее 11 часов, а второй - при температуре 110-130°С со скоростью нагрева до нее не более 1°С/мин, в течение не менее 2 часов с последующим охлаждением.
2
2
В способе могут использовать алюминиевый порошок шаровидной формы с удельной поверхностью 0,50-0,65 м/г и/или с удельной поверхностью 0,34-0,38 м/г.
2
Заявителем были проведены экспериментальные исследования, из которых следует, что известные защитные покрытия дисков, скомпонованные на основе кислых алюмофосфатных или алюмохромфосфатных связующих и дисперсного алюминия, представляющего собой тонкоизмельченные частицы пластинчатой формы (пудра) или частицы круглой формы с удельной поверхностью 0,34-0,38 м/г (средний размер частиц 2,7 мкм, максимальный 15,3 мкм), не совместимы с углеродистыми и низколегированными сталями, алюминием, цинком, что исключает возможность их применения в качестве связующего защитного покрытия для таких сталей.
Заявитель предлагает решение, которое заключается по первому варианту в нанесении на поверхность низколегированных или углеродистых сталей, по меньшей мере, одного слоя покрытия на основе композиционного материала с последующей сушкой после нанесения каждого слоя, а по второму варианту - в нанесении на поверхность низколегированных или углеродистых сталей, по меньшей мере, одного слоя покрытия на основе композиционного материала с последующей сушкой после нанесения каждого слоя, причем после сушки последнего слоя покрытия на основе композиционного материала наносят, по меньшей мере, один слой покрытия натриевым или калиевым жидким стеклом с последующей окончательной сушкой изделия.
Особенностью покрытия является, во-первых, использование в качестве связующего композиционного материала жидких стекол - водорастворимых силикатов щелочных металлов (калия или натрия), а во-вторых, - определенный режим сушки изделий.
Силикаты щелочных металлов имеют щелочную реакцию и потому пленки из них защищают поверхность металлов от коррозии. Введение в пленку наполнителей в лице алюминия или цинка усиливают защитный эффект (протекторный эффект).
2
Способность жидкого стекла выступать в качестве пленкообразователя обусловлена поликонденсационными процессами, протекающими в нем в присутствии СО или других агентов, в том числе температуры, и приводящих к образованию трехмерных полимеров. Полимеры не растворяются в воде, обладают высокой механической прочностью, хорошей адгезией к материалам.
2
Полимеризация силикатов щелочных металлов в среде углекислого газа является важным качеством связующего защитного материала, например, для элементов газовой турбины (дисков и т.д.), потому что покрытие, нанесенное на них, будет улучшать свои свойства при работе изделия за счет высокой температуры и наличия CO в газовой среде.
Заявляемые композиционные покрытия атмосферо- и термостойки, устойчивы к УФ и озону, обладают высокой воздухо- и паропроницаемостью. Это значит, что покрытия пористы, причем пористость сквозная, т.е. покрытия отличаются незначительным прилипанием пыли и грязи, высокими огнезащитными свойствами и экологически безвредны.
Покрытия, пигментированные цинковой пылью и алюминиевой пудрой (обеспечивают протекторный эффект), обладают антикоррозионными свойствами и могут применяться для защиты подводной части корпусов морских судов, труб горячего и холодного водоснабжения, внутренних поверхностей цистерн для хранения питьевой воды. Однако цинковая пыль на подходит для получения заявляемого технического результата из-за низкой температуры плавления цинка - 400°С, но алюминий с температурой плавления 600°С вполне удовлетворяет требования, только не в качестве пигмента, а единственного наполнителя, что необходимо для обеспечения высокого значения коэффициента линейного температурного расширения (КЛТР) покрытия, сравнимого со значением КЛТР для конструкционной стали (подложки) - условие, при котором покрытие способно удержаться на стальной подложке при нагревании до высокой температуры и охлаждении.
Покрытия могут быть нанесены на поверхность кистью, шпателем или методом распыления.
3
3
3
Готовить составы для нанесения слоев покрытия целесообразно непосредственно перед употреблением, либо просто разбавляя жидкое стекло (натриевое или калиевое) с плотностью 1,42-1,44 г/см и модулем 2,85-3,05 водой до получения плотности 1,12-1,15 г/см, либо разбавляя исходное жидкое стекло водой до плотности 1,12-1,18 г/см и вводя в заявляемом массовом соотношении сухую часть (алюминиевый порошок).
При приготовлении составов производят ручное перемешивание исходного калиевого или натриевого жидкого стекла, воды и алюминиевого порошка шпателем в емкости.
Сушку каждого слоя могут осуществлять по следующим схемам:
- осуществляют в два этапа, причем на первом этапе при температуре окружающей среды (имеется в виду так называемая комнатная температура) в течение не менее 11 часов, а на втором этапе при температуре от 95-105°С в течение не менее 3 часов;
- осуществляют за один этап - при температуре от 95-105°С в течение не менее 3 часов.
Выбор схемы сушки зависит от состава покрытия, изделия на которое оно наносится, от условий работы изделия и т.д. В случае если сушку каждого слоя осуществляют в два этапа, причем на первом этапе при температуре окружающей среды (имеется в виду так называемая комнатная температура) в течение не менее 11 часов, это связано с тем, что при последующем нагреве до температуры 95-105°С на поверхности изделия образуется пузырение покрытия.
А на втором этапе при температуре от 95-105°С в течение не менее 3 часов, так как если температура меньше 95°С, то резко замедляется производительность процесса нанесения покрытий, а если больше 105°С, то на поверхности образуется эффект «пузырения» покрытия.
Аналогичным образом определяется схема проведения окончательной сушки после нанесения слоя жидкого стекла, возможна сушка как за один этап, так и за два этапа.
В случае если соотношение массового количества смеси и сухого наполнителя менее 1,2 или более 2,1, то либо покрытие невозможно нанести на изделия из-за его консистенции или утолщение каждого слоя покрытия, что приводит к потере его прочностных характеристик.
Примеры конкретного выполнения
3
2
Во всех примерах конкретного выполнения использовано натриевое жидкое стекло (ГОСТ 13078-81, марка - В, модуль 2,85-2,87, плотность 1,42-1,44 г/см) и алюминиевый порошок марки АСД-0, ТУ 48-5-226-82 с удельной поверхностью 0,50-0,65 м/г.
Пример 1
3
2
Нанесение защитного покрытия из композиционного материала на жидком натриевом стекле с плотностью - 1,15 г/см с использованием алюминиевого порошка марки с удельной поверхностью 0,6 м/г.
Состав: стекло
- 15,78 мас.%
вода
- 20,60
алюминий АСД-0
- 63,62
Композиционный материал наносится на поверхность детали мягкой кистью типа «Белка», диаметр кисти 5 мм.
На поверхность, обезжиренную ацетоном, ложится хорошо.
Нанесение слоев
1 слой. Наносится хорошо, слой ровный, укрывистость хорошая. Поверхность через 5 минут сухая. Выдержка при комнатной температуре 30 минут.
2 слой. Слой наносится плохо - морщинистость первого слоя из-за набухания его. Необходима дополнительная сушка первого слоя.
Пример 2
3
2
Нанесение защитного покрытия из композиционного материала на жидком натриевом стекле (ГОСТ 13078-81) с плотностью - 1,12 г/см, и алюминиевого порошка с удельной поверхностью 0,55 м/г.
Состав: АСД-0
- 56,14%
Стекло
- 15,63
Вода
- 28,23
На поверхность, обезжиренную ацетоном, ложится хорошо на вертикальную и потолочную поверхность без потеков, покрывает торец и угол пластины.
Нанесено 2 слоя композиционного материала.
Сушка слоев по установленному режиму.
После нанесения каждого слоя композиционного материала:
Первый этап - сушка при температуре 20°С в течение 12 часов.
Второй этап - сушка при температуре 100°С при скорости нагрева 1°/мин в течение 3 часов.
Проверка покрытия. Выдержка при 400°С - 1 час. Нагрев до 400°С за 2 часа. Охлаждение в печи при закрытой дверке до 280°С, далее в печи с приоткрываемой дверкой до температуры окружающей среды.
Состояние: вспучивания, трещин, отслоения нет. Слои удерживаются на пластине прочно, при сильных ударах молотком трещин, сколов, отслоения нет, нанесенная прорезями сетка на покрытии 1 без изменений, нанесение прорезями сетки 1×1 мм не приводит к отслоению фрагментов, при ударах молотком по сетке отслоения фрагментов нет. Покрытие надежно перекрывает ребро пластины и удерживается на нем.
Пример 3
Иллюстрации на фиг.1-3.
3
2
3
Нанесение защитного покрытия композиционным материалом с жидким натриевым стеклом с плотностью - 1,13 г/см с алюминиевым порошком с удельной поверхностью 0,35 м/г и водным раствором жидкого натриевого стекла с плотностью - 1,15 г/см.
Состав: АСД-0
- 56,14%
Стекло
- 16,77
Вода
- 27,09
Композиционный материал наносится на поверхность детали мягкой кистью типа «Белка», диаметр кисти 5 мм, слой водного раствора натриевого жидкого стекла наносится кистью типа «Белка» диаметром 10 мм.
3
Нанесены 2 слоя композиционного материала, после чего на изделие нанесен слой водного раствора жидкого натриевого стекла с плотностью 1,15 г/см.
После нанесения каждого слоя композиционного материала:
1 этап - сушка при температуре 18°С в течение 12 часов;
2 этап - сушка при температуре 105°С в течение 2 часов, нагрев 95 минут. Окончательная сушка:
1 этап - при температуре 20С в течение 13 часов;
2 этап - при температуре 125°С в течение 2 часов, со скоростью нагрева 1°/мин - 25 минут.
Охлаждение в печи при закрытой дверке до 280°С, далее в печи с приоткрываемой дверкой до комнатной температуры. Состояние: вспучивания, трещин, отслоения нет. Слои удерживаются на пластине прочно, при сильных ударах молотком трещин, сколов, отслоения нет, нанесенная прорезями сетка на покрытии 1 без изменений, нанесение прорезями сетки 1×1 мм на все слои не приводит к отслоению фрагментов, при ударах молотком по сетке отслоения фрагментов нет. Покрытие надежно перекрывает ребро пластины и удерживается на нем.
Испытания
250°С - 2 часа, нагрев со 120°С - 30 минут. Вспучивания, трещин, отслоения нет.
350°С - 2 часа, нагрев - 25 мин. Охлаждение в шкафу при приоткрываемой дверке - вспучивания, трещин, отслоения нет. Циклическое, температурное нагружение.
Режим: Т 350°С, выдержка 20 минут - охлаждение при комнатной температуре. Суммарное время 1-го цикла - 60 минут.
10 циклов:
Слой на стальной пластине. Вспучивания, трещин, отслоения нет. Слой надежно удерживается на пластине. При сильных ударах молотком отслоения нет, разрушения слоя нет. При прорезании острым ножом сетки с ячейкой 1×1 мм отслоения фрагментов нет.
Слой на трубе. Вспучивания, трещин, отслоения нет. Слой надежно удерживается на стенке, торце и угле сочленения стенки и торца. При ударах молотком отслоения, разрушения слоя нет. Слой на стальном уголке. Вспучивания, трещин, отслоения нет. Слой надежно удерживается на стенках, торце, внешнем и внутреннем углах.
При ударах молотком отслоения, разрушения слоя нет, нанесенная прорезями сетка без изменений, нанесение прорезями сетки 1×1 мм на все слои не приводит к отслоению фрагментов, при ударах молотком по сетке отслоения фрагментов нет. Покрытие надежно перекрывает ребро пластины и удерживается на нем.
Водостойкость
Устойчивость в стоячей воде. 19 суток - изменения в покрытиях не проявились.